(57)【特許請求の範囲】
【請求項１】
経糸及び緯糸がマルチフィラメント糸を用いて構成される織物の少なくとも片面に高分子樹脂が付与され、前記経糸及び前記緯糸の浮き部の長さが０．８ｍｍ以下の状態で経糸及び緯糸に前記高分子樹脂が付与されていることを特徴とする防草シート。
【請求項２】
前記高分子樹脂の付与量が、織物重量に対し１〜５％であることを特徴とする請求項１に記載の防草シート。
【請求項３】
前記織物のカバーファクターが２０００以上であることを特徴とする請求項１又は２に記載の防草シート。
【請求項４】
前記防草シートの嵩密度が０．４ｇ／ｃｍ３以上であることを特徴とする請求項１〜３のいずれかに記載の防草シート。
【請求項５】
前記防草シートに対する直径２ｍｍ、長さ７ｃｍ、かつ先端３ｃｍ部分が円錐状の鉄製軸による初期貫入抵抗力が６．０Ｎ以上であることを特徴とする請求項１〜４いずれかに記載の防草シート。
【発明の詳細な説明】
【技術分野】
【０００１】
本発明は、防草シートに関し、さらに詳しくは、公共道路法面、鉄道線路、農場、住宅周囲等の土壌の上に敷設し、雑草の繁殖を抑え、かつ透水性を有する防草シートに関する。
【背景技術】
【０００２】
防草シートは、雑草の繁殖を抑える防草効果を有しており、建物や街路樹の周囲の美観を維持するため、あるいは、果樹園や野菜園等の栽培地面に直接敷設して果樹や野菜の生育環境を整えるため、あるいは、鉄道線路等の安全性を確保するために用いられる。
【０００３】
従来、ビニールシートやゴム引きシート等を土壌の上に敷設するといった手段がとられていたが、シートに透水性がなく水が地中に浸透せず、樹木の間に敷設した場合、土壌が乾燥するため樹木が枯死する問題があった。
【０００４】
このような問題を解決するために近年では、防草手段としては、透水性の観点から不織布、織物などの布帛を敷設するという手段がとられていた。
例えば、特許文献１には、カバーファクターが１０００〜２０００である織物からなる防草シートが開示されている。マルチフィラメント糸を用いた織物であるため柔軟で、施工性に優れ、さらに緻密構造を有しており、遮光性が良好となり防草効果も発揮できる。しかしながら、チガヤ、スギナ等の貫通力の高い植物等においては、先端の鋭利な芽を持っているため、シートの貫通を完全に抑えることができなかった。
また例えば、特許文献２には、ポリエステル不織布を圧縮し硬質に仕上げたシートと土になじみやすいやわらかいポリエステル不織布を上下に張り合わせた防草シートが開示されている。硬質タイプの不織布を用いているため、遮光性が良好であり、さらにチガヤ、スギナ等の貫通力の高い植物において、優れた耐貫通性を発揮できるものであった。しかしながら、柔軟性が優れず、土壌の凹凸に追従できずに、シート重ね部の隙間から植物が繁殖する可能性があり、さらには施工性が劣るおそれもあった。
【先行技術文献】
【特許文献】
【０００５】
【特許文献１】特開２００２−１２５４８４号公報
【特許文献２】実案第３１６８６２６号公報
【発明の概要】
【発明が解決しようとする課題】
【０００６】
本発明は、前述の問題を解決するものであり、公共道路法面、鉄道線路、農場、住宅周囲等の土壌の上に敷設し、雑草の繁殖を抑えために、初期貫入抵抗力に優れ、かつ施工性、土壌追従性、透水性に優れた防草シートを提供することを目的とする。
【課題を解決するための手段】
【０００７】
本発明に係る防草シートは前述した目的を達成するものであって、経糸及び緯糸がマルチフィラメント糸を用いて構成される織物の少なくとも片面に高分子樹脂が付与され、前記経糸及び前記緯糸の浮き部の長さが０．８ｍｍ以下の状態で経糸及び緯糸に前記高分子樹脂が付与されている。
前記高分子樹脂の付与量が、織物重量に対し１〜５％であることが好ましい。
前記織物のカバーファクターが２０００以上であることが好ましい。
前記防草シートの嵩密度が０．４ｇ／ｃｍ３以上であることが好ましい。
前記防草シートに対する直径２ｍｍ、長さ７ｃｍ、かつ先端３ｃｍ部分を円錐とした鉄製軸（以下、チガヤ針２と示す）による初期貫入抵抗力が６．０Ｎ以上であることが好ましい。
【発明の効果】
【０００８】
本発明の防草シートは、公共道路法面、鉄道線路、農場、住宅周囲等の土壌の上に敷設し、雑草の繁殖を抑えために、初期貫入抵抗力に優れ、かつ施工性、土壌追従性、透水性に優れた効果を奏する。
【図面の簡単な説明】
【０００９】
【図１】本発明に係る防草シートの一例の模式平面図及び拡大図である。
【図２】本発明に係るチガヤ針による貫入抵抗力の一例を示すグラフである。
【図３】本発明に係る貫入抵抗力のＩ〜ＩＩＩ期における貫通状態を説明するチガヤ針の断面図である。
【発明を実施するための形態】
【００１０】
本発明の防草シート１は、経糸及び緯糸がマルチフィラメント糸を用いて構成される織物の少なくとも片面に高分子樹脂が付与され、前記経糸及び前記緯糸の浮き部ＴＡ，ＴＢの長さが０．８ｍｍ以下である。尚、本明細書で用いる「浮き部」とは、経糸又は緯糸の糸が裏面から浮き出て表面に露出した箇所から裏面に沈む箇所までの部位を意味する。図１で示すように経糸の浮き部をＴＡ、緯糸の浮き部をＴＢと示す。
【００１１】
本発明の防草シートに用いられる織物の経糸及び緯糸の原糸としては、マルチフィラメント糸を採用している。前記マルチフィラメント糸は、モノフィラメント糸、フラットヤーンやスリットヤーンよりも柔軟性を有し、シートの折れ等を防ぐことができる。また、起伏のある土壌に対してもシートが追従し、施工前に土壌を整地する必要性がなく、優れた施工性及び土壌追従性を発揮するばかりか、整地時に掛かる時間を削減でき、作業性を高めることができる。さらに、原糸自体が柔軟であるため、糸の交差部において屈曲性が得られ、交差部の空隙が小さくなり耐貫通性も向上する。
【００１２】
本発明を構成する織物としては、例えば；平織、綾織、朱子織等の三原組織；変化組織；経ビロードなどが挙げられる。なかでも、浮き部ＴＡ，ＴＢの長さが短く設定のしやすい平織、綾織にしたものが好ましく採用される。
また、織物を構成する層数については、前述した条件を満たした層を少なくとも一層有していれば、特に限定するものではなく、単層構造であっても二層以上の多層構造であってもよく、例えば、経二重織、緯二重織等の片二重組織；袋織等の経緯二重織；三重織等が挙げられる。なかでも、経緯二重織である袋織が好適に採用される。袋織であれば、シートの耐久性及び強度保持が良好であり、さらには、袋織は表層と裏層が独立しており、各層で貫入抵抗力を得られ、一層目を貫通してしまった場合でも、二層目で植物の貫通を抑制できる。
【００１３】
前記マルチフィラメント糸に使用される繊維種としては、特に限定されるものではなく、例えばポリエステル、ポリアミド、アクリル、ポリ塩化ビニル、ポリウレタン等の合成繊維、アセテート、トリアセテート、プロミックス等の半合成繊維、レーヨン、キュプラ等の再生繊維のいずれの繊維種も採用可能である。なかでも生産性及び耐候性の観点から、ポリエステルが好ましい。
【００１４】
前記マルチフィラメント糸の総繊度は、８４〜３３０ｄｔｅｘが好ましい。８４ｄｔｅｘ以上であれば、シートにハリコシが得られ、施工性が向上する。また、施工後のシートが物理的応力を受けた場合でも裂け、破れの発生を軽減できる。また、３３０ｄｔｅｘ以下であれば、充分な柔軟性を得られ、施工性が向上する。また、交差部の空隙を抑えられ、遮光性も向上する。
【００１５】
前記マルチフィラメント糸の単糸繊度は、２．０ｄｔｅｘ〜５．０ｄｔｅｘであることが好ましい。２．０ｄｔｅｘ以上であれば、摩擦によるシートの毛羽立ちを軽減できる。また、５．０ｄｔｅｘ以下であれば、シートに充分な柔軟性が得られ、施工性が向上する。また、生産性が向上し、経済的でもある。
【００１６】
前記マルチフィラメント糸は、本発明の目的を阻害しない範囲内であれば、用途に応じて酸化防止剤、光安定剤、紫外線吸収剤、耐侯剤、滑剤、顔料、充填剤、その他の添加剤を含有させることができる。その目的と用途に応じて１種又は２種以上を適宜選択すればよい。
【００１７】
本発明の防草シートに用いられる織物は経糸及び緯糸の浮き部ＴＡ，ＴＢの長さが０．８ｍｍ以下（好ましくは０．６ｍｍ以下）であり、前記織物に高分子樹脂を付与させることが肝要である。前述した条件を満たしていれば、チガヤ、スギナ等の貫通力の高い植物がシートを貫こうとしても、経糸及び緯糸に高分子樹脂が付与しており、植物が原糸自体を貫通することない。また、経糸及び緯糸の浮き部ＴＡ，ＴＢの長さが０．８ｍｍ以下の状態で樹脂を付与することで、経糸及び緯糸の交差部が固定され、鋭利な芽がシートに触れても、経糸及び緯糸がズレることがなく、貫通を阻止することができる。また、経糸及び緯糸に付与された高分子樹脂により植物との間で摩擦抵抗が得られ、初期貫入抵抗力を高めることができる。それにより、鋭く鋭利な芽を持った貫通力の高い植物がシートを突き破ることを抑制でき、美観維持だけではなく、シート上での作業等において安全性を確保することができる。
【００１８】
前記高分子樹脂としては、特に限定はされないが、例えばポリエステル系樹脂、アクリル系樹脂、酢酸ビニル系などが挙げられる。なかでも、耐久性、難燃性の点でポリエステル系樹脂が好ましく用いられる。
【００１９】
前記高分子樹脂の付与量は、織物重量に対し１〜５％が好ましい。１％以上であれば、経糸及び緯糸の交差部をより確実に固定でき、また高分子樹脂が原糸を充分に被覆化され、植物に対する耐貫通性が向上する。また５％以下であれば、高分子樹脂が防草シートの柔軟性を阻害することがなく、土壌追従性が良好となる。また、充分な透水性が得られ、土壌に雨水等の浸透を妨げない。
【００２０】
前記高分子樹脂の付与方法としては、含浸法、スプレー法、コーティング法、グラビア転写法等の従来公知の方法が挙げられる。なかでも、原糸に高分子樹脂を均一に被覆できるという点で含浸法が好適に用いられる。
【００２１】
前記高分子樹脂には、本発明の目的を阻害しない範囲内であれば、用途に応じて酸化防止剤、光安定剤、紫外線吸収剤、耐侯剤、滑剤、顔料、充填剤、その他の添加剤を含有させることができる。その目的と用途に応じて１種又は２種以上を適宜選択すればよい。
【００２２】
前記織物のカバーファクターは、２０００以上であることが好ましく、より好ましくは２３００以上であり、特に好ましくは２５００以上である。カバーファクターが２０００以上であれば、高分子樹脂が付与した原糸が密となり、原糸間の隙間を突き抜けようとする植物に対する抵抗力として作用し、織物に初期貫入抵抗力が向上する。尚、カバーファクターは、本発明が二層以上の織物の場合、浮き部ＴＡ，ＴＢの長さが前述した条件を満たした一層のカバーファクターにて表す。カバーファクターは、次の式１で定義(算出)される。
【００２３】
［式１］
カバーファクター＝ Ａ × Ｄ Ａ１／２ ＋ Ｂ × Ｄ Ｂ１／２
Ａ ： 織物の経糸密度（本／２．５４ｃｍ）
Ｂ ： 織物の緯糸密度（本／２．５４ｃｍ）
ＤＡ ： 経糸の総繊度（ｄｔｅｘ）
ＤＢ ： 緯糸の総繊度（ｄｔｅｘ）
【００２４】
本発明の防草シートの嵩密度は、０．４ｇ／ｃｍ３以上であることが好ましく、より好ましくは０．５ｇ／ｃｍ３以上である。０．４ｇ／ｃｍ３以上であれば、シート内の原糸が密となり、チガヤ、スギナ等の芽の貫通を抑制できる。
【００２５】
本発明の防草シートは、チガヤ新芽を想定したチガヤ針２（直径２ｍｍ、長さ７ｃｍ、先端３ｃｍが円錐状の鉄製軸）による初期貫入抵抗力は、６．０Ｎ以上であることが好ましく、より好ましくは８．０Ｎ以上であり、特に好ましくは１０．０Ｎ以上である。６．０Ｎ以上であれば、チガヤ、スギナ等の貫通力の高い植物等におけるシートの貫通を抑えることができる。尚、初期貫入抵抗力とは、図２に示すように、対象物がシートを貫通するまでの抵抗値を示す。
【００２６】
本発明の防草シートの色調は、特に限定されるものではないが、光の吸収の大きい色調のものにすることが好ましく、さらには、濃色系又は黒系のような明度がＬ＊３０以下であることが好ましい。明度Ｌ＊３０以下の色調を用いることで遮光性が向上し、植物の繁茂を抑制することができる。シートの色調の付与方法としては、特に限定されるものではなく、原着糸の使用、染色、印刷等が挙げられる。
【００２７】
本発明の防草シートの遮光率は８５％以上であることが好ましく、より好ましくは９０％以上であり、特に好ましくは９５％以上である。遮光率が８５％以上であれば、充分な遮光性を得られ、シートの下に群植した植物の繁殖を抑制することができる。
【００２８】
本発明の防草シートの剛軟度は３０〜１００ｍｍであることが好ましく、より好ましくは５０〜８５ｍｍである。剛軟度が上記範囲とすることにより、充分なハリコシが得られ、施工性や土壌追従性が向上する。
【００２９】
本発明の防草シートの透水係数は１．０×１０−３ｃｍ／ｓｅｃ以上であることが好ましく、より好ましくは４．０×１０−３ｃｍ／ｓｅｃ以上である。１．０×１０−３ｃｍ／ｓｅｃ以上であれば、雨水等の水分がシート表面に長期間留まらせることなく、土壌まで浸透させることができる。
【実施例】
【００３０】
以下、本発明について実施例を挙げて説明するが、本発明は必ずしもその実施例に限定されるものではない。
尚、本実施例における測定及び評価は下記内容に基づき行い、その表１に示す。
＜測定方法及び評価方法＞
１．厚み（ｍｍ）
ＪＩＳ  Ｌ  １９０８法に準じて、２ｋＰａ荷重を掛けた状態での厚みを測定した。
２．目付（ｇ／ｍ２）
ＪＩＳ  Ｌ  １０９６法に準じて測定した。
３．浮き部ＴＡ，ＴＢの長さ（ｍｍ）
マイクロスコープ（ＫＥＹＥＮＣＥ ＶＨ−Ｚ１００）を使用して拡大倍率１００倍で、各シート表面を観察し、経糸及び緯糸の糸が裏面から浮き出て表面に露出した箇所から裏面に沈む箇所までの部位の長さを測定した。尚、各シートに対してＮ＝１０の平均値を算出した。
４．嵩密度（ｇ／ｃｍ３）
計測した厚み及び重量より、嵩密度を次式により算出した。
嵩密度（ｇ／ｃｍ３）＝目付（ｇ／ｍ２）／厚み（ｍｍ）／１０００
５．明度Ｌ＊
分光光度計（Ｃｏｌｏｒ  ｉ５、Ｘ−Ｒｉｔｅ社製）を用い、各シートの明度Ｌ＊を測定した。尚、各シートに対してＮ＝３の平均値を算出した。
６．剛軟度（ｍｍ）
ＪＩＳ  Ｌ  １０９６Ａ法（４５°カンチレバー法）に準じて測定した。
７．遮光率（％）
各シートを、ＪＩＳ  Ｌ  １０５５  Ａ法（カーテンの遮光性試験方法  試験片装着前照度１０００００ ｌｘ）に準じて測定した。
８．透水係数（ｃｍ／ｓｅｃ）
ＪＩＳ  Ａ  １２１８（土の透水試験法）に準じて測定した。
９．初期貫入抵抗力（Ｎ）
各シートを、ＡＳＴＭ  Ｄ  ４８３３（ジオテキスタイル（土木用繊維材料）の貫通強度）の測定方法に準じて測定した。貫通治具については、チガヤ針２を使用した。治具の落下速度は３００ｍｍ／ｍｉｎとした。各シートのＮ＝１０の平均値を算出した。図２及び図３に示すように、Ｉ期はチガヤ針２の先端がシート表面に接触し、シートを貫通するまでの貫入抵抗力、ＩＩ期はチガヤ針２がシートを貫通し、先端３ｃｍ部分の円錐部での貫入抵抗力、ＩＩＩ期はチガヤ針２がシートを貫通し、先端の円錐部を超え、直径２ｍｍの円柱部での貫入抵抗力であり、本評価ではＩ期の貫入抵抗力を測定し、Ｉ期内の最大値を初期貫入抵抗力とした。
１０．施工評価
タテ方向の中央に階段形状の高さ１０ｃｍの段を設けたタテ３００ｃｍ×ヨコ３００ｃｍの土壌に各シートを敷設した。敷設したシートと階段の段差で生じた空間部分を手で押しつけ、土壌となじませて施工し、段差でのシートの追従性と、施工性を目視にて確認した。
（１）施工性
○ シワ、たわみがなく、施工性が良好である。
△ ほとんどシワ、たわみなく、施工性がやや良好である。
× シワ、たわみが発生し、施工性が不良である。
（２）追従性
○ シートと土壌の間に隙間が見られず、追従性は良好である。
△ シートと土壌の間に少し隙間ができ、追従性はやや良好である。
× シートと土壌の間に広く隙間ができ、追従性は不良である。
【００３１】
〔実施例１〕
経糸にポリエステル  セミダル加工糸（ＮＡＮ  ＹＡ  ＰＬＡＳＴＩＣＳ  ＣＯＲＰＯＲＡＴＩＯＮ製（以下、ＮＡＮ  ＹＡ製）  総繊度１６７ｄｔｅｘ、単糸繊度４．６ｄｔｅｘ）、緯糸にポリエステル  セミダル加工糸（ＮＡＮ  ＹＡ製  総繊度１６７ｄｔｅｘ、単糸繊度４．６ｄｔｅｘ）を用いて、カバーファクターが２７４０、経緯の糸の浮き部の長さがＴＡ＝０．５８ｍｍ、ＴＢ＝０．３１ｍｍの綾織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔実施例２〕
経糸にポリエステル  黒原着加工糸（ＮＡＮ  ＹＡ製  総繊度１６７ｄｔｅｘ、単糸繊度４．６ｄｔｅｘ）、緯糸にポリエステル  黒原着加工糸（ＮＡＮ  ＹＡ製  総繊度１６７ｄｔｅｘ、単糸繊度４．６ｄｔｅｘ）を用いて、カバーファクターが２７４０、経緯の糸の浮き部の長さがＴＡ＝０．５８ｍｍ、ＴＢ＝０．３１ｍｍの綾織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔実施例３〕
経糸にポリエステル  黒原着加工糸（ＮＡＮ  ＹＡ製  総繊度１６７ｄｔｅｘ、単糸繊度４．６ｄｔｅｘ）、緯糸にポリエステル  黒原着加工糸（ＮＡＮ  ＹＡ製  総繊度３３０ｄｔｅｘ、単糸繊度４．６ｄｔｅｘ）を用いて、カバーファクターが２１６２、経緯の糸の浮き部の長さがＴＡ＝０．６０ｍｍ、ＴＢ＝０．３０ｍｍの平織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔実施例４〕
実施例２の糸を用いてカバーファクターが２３２６、経緯の糸の浮き部の長さがＴＡ＝０．７６ｍｍ、ＴＢ＝０．３４ｍｍの綾織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔実施例５〕
実施例２の糸を用いてカバーファクターが２７４０、経緯の糸の浮き部の長さがＴＡ＝０．５８ｍｍ、ＴＢ＝０．３１ｍｍの両面綾の袋織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔実施例６〕
実施例２の糸を用いてカバーファクターが２７４０、経緯の糸の浮き部の長さがＴＡ＝０．５８ｍｍ、ＴＢ＝０．３１ｍｍの綾織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し０．９％である防草シートを得られた。
〔実施例７〕
経糸にポリエステル  黒原着加工糸（ＮＡＮ  ＹＡ製  総繊度８４ｄｔｅｘ、単糸繊度２．３ｄｔｅｘ）、緯糸にポリエステル  黒原着加工糸（ＮＡＮ  ＹＡ製  総繊度１６７ｄｔｅｘ、単糸繊度４．６ｄｔｅｘ）を用いて、カバーファクターが３４２６、経緯の糸の浮き部の長さがＴＡ＝０．５８ｍｍ、ＴＢ＝０．１６ｍｍの綾織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔比較例１〕
実施例６の糸を用いて、カバーファクターが２７０４、経緯の糸の浮き部の長さがＴＡ＝０．９８ｍｍ、ＴＢ＝０．２３ｍｍの７枚朱子織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔比較例２〕
実施例６の糸を用いて、カバーファクターが２７０４、経緯の糸の浮き部の長さがＴＡ＝０．９８ｍｍ、ＴＢ＝０．２３ｍｍの両面７枚朱子の経二重織からなる織物を作製した。作製した織物に、高分子樹脂（互応化学工業株式会社製  水溶性ポリエステル樹脂）を含浸法で付与し、１７０℃×１分の乾燥設備で乾燥させ、付与量が織物重量に対し２．７％である防草シートが得られた。
〔比較例３〕
織成した織物に高分子樹脂を付与しなかった以外は実施例２と同様にして、防草シートが得られた。
【００３２】
【表１】
0006683432.tif 000002
【符号の説明】
【００３３】
１  防草シート
２  チガヤ針
ＴＡ  経糸の浮き部
ＴＢ  緯糸の浮き部
【図１】
0006683432.tif 000003
【図２】
0006683432.tif 000004
【図３】
0006683432.tif 000005